МНОГОСЛОЙНАЯ ПЛЕНКА И СПОСОБ ЕЕ ИЗГОТОВЛЕНИЯ

1. Многослойная пленка, имеющая слой смолы, наслоенный на по меньшей мере одну поверхность базовой пленки, при этом
базовая пленка представляет собой пленку полуароматического полиамида, которая подвергнута по меньшей мере одноосному растягиванию;
слой смолы имеет толщину от 0,03 до 0,5 мкм;
плотная адгезия между базовой пленкой и слоем смолы, согласно способу решетчатого надреза, описанному в японском стандарте JIS K 5600, составляет 95% или более.
2. Многослойная пленка по п. 1, в которой смола, составляющая слой смолы, содержит смолу, выбранную из группы, состоящей из смолы на основе полиамида, смолы на основе сложного полиэфира и смолы на основе полиуретана.
3. Многослойная пленка по п. 2, в которой смола на основе полиамида представляет собой полиамидную смолу на основе димерной кислоты.
4. Многослойная пленка по п. 2, в которой смола на основе полиуретана представляет собой уретановую смолу на основе сложного полиэфира.
5. Многослойная пленка по любому из пп. 1-4, в которой слой смолы содержит неорганические и/или органические тонкодисперсные частицы.
66. Многослойная пленка по п. 5, в которой слой смолы имеет тонкодисперсные частицы с содержанием от 0,1 до 25 мас.%.
7. Многослойная пленка по любому из пп. 1-6, в которой полуароматический полиамид содержит компонент-ароматическую дикарбоновую кислоту и компонент-алифатический диамин.
8. Многослойная пленка по любому из пп. 1-7, имеющая мутность 3% или менее.
9. Многослойная пленка по любому из пп. 1-8, имеющая коэффициент динамического трения 0,7 или менее в атмосфере при 23°С×50%-ной относительной влажности (RH) на поверхности слоя смолы.
10. Многослойная пленка по любому из пп. 1-9, имеющая коэффициент термической усадки 3% или менее после обработки при 250°С в течение 5 мин.
11. Многослойное тело, включающее в себя содержащий акриловую смолу слой, наслоенный на слой смолы многослойной пленки по любому из пп. 1-10.
12. Оптический компонент, использующий многослойное тело по п. 11.
13. Способ получения многослойной пленки по п. 1, в котором покрывающий агент для формирования слоя смолы наносят на по меньшей мере одну поверхность пленки полуароматического полиамида, образуя слой смолы.
14. Способ получения многослойной пленки по п. 13, включающий следующие этапы (а)-(f):
(а) получение нерастянутой пленки, выполненной из полуароматического полиамида;
(b) нанесение покрывающего агента для формирования слоя смолы на по меньшей мере одну поверхность пленки, выполненной из полуароматического полиамида, с образованием покровной пленки;
(c) высушивание покровной пленки;
(d) растягивание пленки;
(e) подвергание растянутой пленки термоусадочной обработке при температуре от 250°С до (Tm-5°С);
(f) сматывание в рулон растянутой пленки.
15. Способ получения многослойной пленки по п. 14, в котором этапы выполняют в порядке (a), (b), (c), (d), (e) и (f).
16. Способ получения многослойной пленки по п. 14, в котором этапы выполняют в порядке (a), (d), (b), (c), (d), (e) и (f).
17. Способ получения многослойной пленки по п. 14, в котором этапы выполняют в порядке (a), (d), (e), (b), (c) и (f).